(57)【要約】【課題】防滑性能、特に、歩行時のスリップを防止できるエンボスクリアシートの製造方法、特に屋内において床材に使用される意匠性の高いエンボスクリアシートの製造方法を提供すること。【解決手段】Ｔダイ付押出機と冷却ロールとニップロールと剥離ロールと巻き取り機とを有する押出製膜装置を用いたエンボスクリアシートの製造方法において、溶融混練した熱溶融樹脂をＴダイ付押出機で冷却ロール上に落とし、シート形状に冷却固化すると同時に、表面に凹陥形状を設けた冷却ロールとニップロールとで加圧してシート表面に凸部形状を設けることを特徴とする。【選択図】  図１
2013208831.tif 000002
【特許請求の範囲】
【請求項１】
Ｔダイ付押出機と冷却ロールとニップロールと剥離ロールと巻き取り機とを有する押出製膜装置を用いたエンボスクリアシートの製造方法において、溶融混練した熱溶融樹脂をＴダイ付押出機で冷却ロール上に落とし、シート形状に冷却固化すると同時に、表面に凹陥形状を設けた冷却ロールとニップロールとで加圧してシート表面に凸部形状を設けることを特徴とするエンボスクリアシートの製造方法。
【請求項２】
前記冷却ロール表面の凹陥形状が、深度ｈが１０〜１００μｍであり、凹陥部間口寸法ｗが１５〜３００μｍであり、任意の凸部の１点から最短距離にある他の凸部の１点までの距離ｄが５０〜１０００μｍであり、凸部の点密度が１〜３００点／ｍｍ２であることを特徴とする、請求項１に記載のエンボスクリアシートの製造方法。
【請求項３】
前記熱溶融樹脂を冷却ロール上へ落とす位置が、前記冷却ロールとニップロールの接触位置から冷却ロール側に２〜１００ｍｍずらしたことを特徴とする、請求項１または２のいずれかに記載のエンボスクリアシートの製造方法。
【請求項４】
前記ニップロールの表面に、凹陥及び／または突起形状を設けたことを特徴とする、請求項１〜３のいずれかに記載のエンボスクリアシートの製造方法。
【請求項５】
前記冷却ロールの表面にサンドブラスト処理を施してなることを特徴とする、請求項１〜４のいずれかに記載のエンボスクリアシートの製造方法。
【請求項６】
前記熱溶融樹脂が、ＪＩＳ  Ｋ７２１０：１９９９にて規定されるメルトフローレートが２〜４０であるポリプロピレン樹脂を主原料とすることを特徴とする、請求項１〜５のいずれかに記載のエンボスクリアシートの製造方法。
【請求項７】
前記熱溶融樹脂の押出溶融温度が１８０〜２９０℃であることを特徴とする、請求項６に記載のエンボスクリアシートの製造方法。
【発明の詳細な説明】
【技術分野】
【０００１】
本発明は、歩行時のスリップを防止できるエンボスクリアシートに関し、特に屋内において床材に使用されるエンボスクリアシートの製造方法に関する。
【背景技術】
【０００２】
近年の屋内や屋外の建造物床面にはフローリング材が多く用いられている。フローリング材には突板に塗装したものが一般的であったが、実用上の観点から耐傷性、耐汚染性などの様々な表面性能が要求されることから、木質系基材や樹脂系基材にエンボスクリアシートをラミネートしたものなどが用いられるようになってきた。
【０００３】
これらのようなエンボスクリアシートを用いた床材は、実用上の要求やエンボスクリアシートの製造技術の発達により、耐候性、耐傷性、耐汚染性などの様々な性能を併せ持つようになってきている。
【０００４】
ところで、近年では利用者の住環境に対する意識の高まりから、床材に関しては上述したような実用上の性能だけでなく、安全性や快適性などの新たな性能が求められるようになってきている。
【０００５】
それら求められる性能の一つとして、防滑性があげられる。この場合の防滑性とは屋内用のスリッパや木綿靴下と床材表面間における摩擦係数によって表現される。
【０００６】
屋外、特に階段やバルコニー、マンション廊下等に用いられる床用のシートに関しては、従来、表面に凹凸を付与した種々の防滑性床材が提案されている。その一つとして、基材上に盛り上がり印刷模様部を形成し、この印刷模様部の表面に架橋樹脂からなる点状防滑小突起群を印刷して一体的に固着したノンスリップ床材が知られている。
【先行技術文献】
【特許文献】
【０００７】
【特許文献１】特開平３−１４４０６１号公報
【非特許文献】
【０００８】
【非特許文献１】社団法人  日本建築学会著「床の性能評価方法の概要と性能の推奨値（案）」  ２００８年６月
【発明の概要】
【発明が解決しようとする課題】
【０００９】
本発明は上記の問題に対処すべくなされたもので、防滑性能、特に、歩行時のスリップを防止できるエンボスクリアシートの製造方法、特に屋内において床材に使用される意匠性の高いエンボスクリアシートの製造方法を提供するものである。
【課題を解決するための手段】
【００１０】
本発明はこれらの課題を解決したものであり、すなわちその請求項１記載の発明は、Ｔダイ付押出機と冷却ロールとニップロールと剥離ロールと巻き取り機とを有する押出製膜装置を用いたエンボスクリアシートの製造方法において、溶融混練した熱溶融樹脂をＴダイ付押出機で冷却ロール上に落とし、シート形状に冷却固化すると同時に、表面に凹陥形状を設けた冷却ロールとニップロールとで加圧してシート表面に凸部形状を設けることを特徴とするエンボスクリアシートの製造方法である。
【００１１】
またその請求項２記載の発明は、前記冷却ロール表面の凹陥形状が、深度ｈが１０〜１００μｍであり、凹陥部間口寸法ｗが１５〜３００μｍであり、任意の凸部の１点から最短距離にある他の凸部の１点までの距離ｄが５０〜１０００μｍであり、凸部の点密度が１〜３００点／ｍｍ２であることを特徴とする、請求項１に記載のエンボスクリアシートの製造方法である。
【００１２】
またその請求項３記載の発明は、前記熱溶融樹脂を冷却ロール上へ落とす位置が、前記冷却ロールとニップロールの接触位置から冷却ロール側に２〜１００ｍｍずらしたことを特徴とする、請求項１または２のいずれかに記載のエンボスクリアシートの製造方法である。
【００１３】
またその請求項４記載の発明は、前記ニップロールの表面に、凹陥及び／または突起形状を設けたことを特徴とする、請求項１〜３のいずれかに記載のエンボスクリアシートの製造方法である。
【００１４】
またその請求項５記載の発明は、前記冷却ロールの表面にサンドブラスト処理を施してなることを特徴とする、請求項１〜４のいずれかに記載のエンボスクリアシートの製造方法である。
【００１５】
またその請求項６記載の発明は、前記熱溶融樹脂が、ＪＩＳ  Ｋ７２１０：１９９９にて規定されるメルトフローレートが２〜４０であるポリプロピレン樹脂を主原料とすることを特徴とする、請求項１〜５のいずれかに記載のエンボスクリアシートの製造方法である。
【００１６】
またその請求項７記載の発明は、前記熱溶融樹脂の押出溶融温度が１８０〜２９０℃であることを特徴とする、請求項６に記載のエンボスクリアシートの製造方法である。
【発明の効果】
【００１７】
本発明はその請求項１記載の発明により、容易に表面に凸部形状を有するエンボスクリアシートを得ることが可能となる。従来のような盛り上げ印刷などによるシートの樹脂と一体ではない凸部とは異なり、シートの樹脂と一体化した凸部であることから、床材用途として優れた防滑性を有し、かつ表面の各種耐性にも優れたエンボスクリアシートを提供することが可能となる。
【００１８】
またその請求項２記載の発明により、凸部形状を限定することで、製造が容易で、かつより優れた防滑性を有し、かつ表面の各種耐性にも優れたエンボスクリアシートを提供することが可能となる。
【００１９】
またその請求項３記載の発明により、冷却ロールの凹陥形状に対して溶融樹脂が入り込みやすくなる為に、エンボス形状の再現性が高まる。この効果は特に高速生産において顕著に現れる。
【００２０】
またその請求項４記載の発明により、ニップロールにも凹陥及び／または突起形状を設けることで、より意匠性の高いエンボスクリアシートを提供することが可能となる。
【００２１】
またその請求項５記載の発明により、冷却ロールの表面へのサンドブラスト処理により、凸部形状表面に微細な凹凸を付与することが可能となり、これにより優れた防滑性を有するエンボスクリアシートを提供することが可能となる。また意匠性にも優れたエンボスクリアシートを提供する事が可能にもなる。
【００２２】
またその請求項６記載の発明により、溶融樹脂の溶融粘度を一定の範囲内にする事が可能になり、生産性が高まる。メルトフローレートが２を下回ると、溶融粘度が高すぎる為に、冷却ロールの凹陥形状に対して溶融樹脂が入り込みにくくなる。またメルトフローレートが４０を上回ると、ネックインが大きくなり、溶融樹脂端部での膜厚が高くなってしまう為、厚さの不均一性の元になるほか、厚膜部では冷却が充分に進まなくなる為に、冷却ロールリリース性が悪くなるなどの問題が発生する。これらの問題は、特に高速生産において顕著に現れる。
【００２３】
またその請求項７記載の発明により、押出溶融温度を限定することで、請求項６と同じく溶融粘度を一定範囲内にする事が可能になり、生産性が高まる。加えて溶融樹脂温度を１８０℃以上とする事で、未溶融成分の発生を防ぐ効果が得られる。また溶融樹脂温度を２９０℃以下とする事で、押出機内から冷却固化されるまでの間に、溶融樹脂の熱分解を抑制する効果も得られる。
【図面の簡単な説明】
【００２４】
【図１】本発明のエンボスクリアシートの製造方法の実施例における冷却ロールの表面に設ける凹陥形状を示す説明図である。
【図２】本発明のエンボスクリアシートの製造方法の一実施例の製造工程を示す説明図である。
【発明を実施するための形態】
【００２５】
以下本発明を図面に基づき詳細に説明する。図１に本発明のエンボスクリアシートの製造方法の実施例における冷却ロールの表面に設ける凹陥形状を示す。図２に本発明のエンボスクリアシートの製造方法の一実施例の製造工程を示す。Ｔダイ付押出機１と、溶融混練した熱溶融樹脂２と、冷却ロール３と、ニップロール４と、剥離ロール５と、巻き取り機６とからなる。
【００２６】
本発明にて用いるＴダイ付押出機１としては、従来公知のものが使用可能であるが、溶融温度と混練のスクリュー回転数等が調節可能なものが好ましい。また、位置については熱溶融樹脂を冷却ロール上へ落とす位置が、前記冷却ロールとニップロールの接触位置から冷却ロール側に２〜１００ｍｍずらすことで冷却ロールの凹陥形状に対して溶融樹脂が入り込みやすくなる為に、エンボス形状の再現性が高まる。この効果は特に高速生産において顕著に現れるので好適であるが、これら位置の調整が可能なものが好ましい。
【００２７】
本発明にて用いる溶融混練した熱溶融樹脂２としては、ポリオレフィン樹脂が好適に用いられる。具体的にはポリプロピレンが好適である。また、特にはＪＩＳ  Ｋ７２１０：１９９９にて規定されるメルトフローレート（以下、ＭＦＲと記す。）が２〜４０であるものが好適に用いられる。メルトフローレートが２を下回ると、溶融粘度が高すぎる為に、冷却ロールの凹陥形状に対して溶融樹脂が入り込みにくくなる。またメルトフローレートが４０を上回ると、ネックインが大きくなり、溶融樹脂端部での膜厚が高くなってしまう為、厚さの不均一性の元になるほか、厚膜部では冷却が充分に進まなくなる為に、冷却ロールリリース性が悪くなるなどの問題が発生する。これらの問題は、特に高速生産において顕著に現れる。具体的にはホモポリプロピレンが好ましい。溶融押出温度は、１８０〜２９０℃が好適である。溶融樹脂温度を１８０℃以上とする事で、未溶融成分の発生を防ぐ効果が得られる。また溶融樹脂温度を２９０℃以下とする事で、押出機内から冷却固化されるまでの間に、溶融樹脂の熱分解を抑制する効果も得られる。
【００２８】
本発明にて用いる表面に凹陥形状を設けた冷却ロール３としては、従来公知の金属ロールに銅メッキを施した後、金属エッチング法を用いて図１に示す様なパターンを設けることで作成可能である。冷却方式は特に限定しないが水冷式が好適である。
成形される凸部形状としては、深度ｈが１０〜１００μｍであり、凹陥部間口寸法ｗが１５〜３００μｍであり、任意の凸部の１点から最短距離にある他の凸部の１点までの距離ｄが５０〜１０００μｍであり、凸部の点密度が１〜３００点／ｍｍ２であることが好ましい。この範囲であると製造が容易で、かつより優れた防滑性を有し、かつ表面の各種耐性にも優れたエンボスクリアシートを提供することが可能となる。
また、表面へ適宜サンドブラスト処理を施すのも好適である。冷却ロールの表面へのサンドブラスト処理により、凸部形状表面に微細な凹凸を付与することが可能となり、これにより優れた防滑性を有するエンボスクリアシートを提供することが可能となる。また意匠性にも優れたエンボスクリアシートを提供する事が可能にもなる。
【００２９】
本発明にて用いるニップロール４としては、従来公知のものが使用可能であるが、シリコン製のものが好適である。また、適宜凹陥及び／または突起形状を設けることでニップロールにも凹陥及び／または突起形状を設けることで、より意匠性の高いエンボスクリアシートを提供することが可能となる。
【００３０】
本発明にて用いる剥離ロール５、巻き取り機６としては、従来公知のものが使用可能であるが、巻き取り張力や速度などの調整機能などのついたものが好適である。
【実施例１】
【００３１】
直径３００ｍｍ面長６００ｍｍの水冷式金属ロールの表層に銅メッキを施した後、金属エッチング法を用いて図１に示す様な各種パターンを設けた。その後、表層にクロムメッキ処理を施して、凹陥状の模様が施された冷却ロール３を得た。一方、スクリュー直径６５ｍｍ、スクリュー長／スクリュー直径＝２８のＴ型ダイ付き押出機１、シリコン製ニップロール４、剥離ロール５、巻き取り機６を図２に示すようなレイアウトで設置した。
【００３２】
Ｔ型ダイ付き押出機１中に、熱溶融樹脂２としてホモポリプロピレン樹脂「Ｆ１１３Ｇ」（株式会社プライムポリマー製、ＭＦＲ＝３（２３０℃））投入して、設定温度２００℃で溶融混練し、Ｔダイから冷却ロール３とシリコン製ニップロール４とが接触している位置に、エアギャップ９０ｍｍで落とし入れつつ、冷却ロールのフラットな位置での、成形後の押出樹脂厚みが９０μｍで巾方向に均一になるように、リップクリアランスと引取速度を調整して、エンボスクリアシートを作製した。
【実施例２】
【００３３】
実施例１のエンボスクリアシートが安定して作製できた条件において、押出厚みが変化しないようにスクリュー回転数をコントロールしながら、ラインスピードを少しずつアップさせていき、図１で示すエンボスパターンのＡ−５のパターンにおいて、エンボス形状が問題なく再現されているかどうかを確認していった。その後、Ｔダイより溶融される樹脂の落とし位置を冷却ロール側に１０ｍｍ移動させて、同じ作業をおこなった。その後、落とし位置をエンボス側に更に１０ｍｍ移動させて、同じ作業をおこなった。こうして、落とし位置を０〜１２０ｍｍまで１０ｍｍ刻みで変化させていき、生産性の確認を行った。すると、最初の０〜４０ｍｍ迄は、移動させるほどにエンボス形状が再現できるラインスピードが増えていくことが確認され、４０〜７０ｍｍの範囲では、エンボス形状が再現できるラインスピードはほとんど変化しなかった。７０〜１００ｍｍまで変化させると、逆に低速域でのエンボス形状が再現されにくい傾向が見られた。１１０μｍ以上では、エンボス形状の再現はほぼ不可能であった。このような現象が生じた理由としては、溶融樹脂落とし位置を変化させていくと、初めの頃はエンボスの凹陥形状に対して、溶融樹脂の入り込む角度が緩やかになる為にエンボス形状が再現されやすいが、更に落とし位置を変化させていくと、冷却ロールに樹脂が触れてからニップロールに押されるまでの間に樹脂の冷却固化が始まってしまい、エンボス形状を再現しづらくなってしまったと考えられる。
【実施例３】
【００３４】
ニップロール４の表面材を金属製に変更し、尚且つ木目調の導管エンボス形状を凹凸反転させた形状を付加させた以外は、実施例１と同様の方法を用いて、実施例３のエンボスクリアシートを作製した。この防滑エンボスクリアシートは、ニップロール側に設けたエンボス形状により、より高い意匠性が付与された。
【実施例４】
【００３５】
実施例１で作製した冷却ロール３の表層に、更にサンドブラスト処理を施して、表層に細かい凹凸を施した。その冷却ロールを使用した他は実施例１と同様の方法を用いて、実施例４のエンボスクリアシートを作製した。
【実施例５】
【００３６】
ホモポリプロピレン樹脂「Ｆ１１３Ｇ」の代わりに、ホモポリプロピレン樹脂「Ｙ−２０００ＧＰ」（株式会社プライムポリマー製）を使用した他は、実施例１と同様の方法を用いて、実施例５のエンボスクリアシートを作製した。
【実施例６】
【００３７】
ホモポリプロピレン樹脂「Ｆ１１３Ｇ」の代わりに、ホモポリプロピレン樹脂「Ｙ−２０００ＧＰ」（株式会社プライムポリマー製  ＭＦＲ＝１８（２３０℃））を使用した他は、実施例１と同様の方法を用いて、実施例６のエンボスクリアシートを作製した。
【実施例７】
【００３８】
ホモポリプロピレン樹脂「Ｆ１１３Ｇ」の代わりに、ホモポリプロピレン樹脂「Ｅ−１００ＧＶ」（株式会社プライムポリマー製  ＭＦＲ＝０．５（２３０℃））を使用した他は、実施例１と同様の方法を用いて、実施例７のエンボスクリアシートの作製を試みたが、エンボスクリアシートの製膜において、Ｔダイより落下する溶融樹脂の粘度が高すぎて、冷却ロールのエンボス形状を再現できなかった。その後、溶融温度を段階的に上げていき、３００℃まで昇温することで、エンボス形状を再現するに至ったが、シート製膜したものが若干黄変気味であった。
【実施例８】
【００３９】
ホモポリプロピレン樹脂「Ｆ１１３Ｇ」の代わりに、ホモポリプロピレン樹脂「Ｙ−６００５ＧＭ」（株式会社プライムポリマー製  ＭＦＲ＝６０（２３０℃））を使用した他は、実施例１と同様の方法を用いて、実施例８のエンボスクリアシートを作製した。しかしエンボスクリアシート製膜時にはネックインが大きく、シート端部の厚膜化傾向が顕著に見られた。溶融温度を段階的に下げていくことで、ネックイン現象は緩和されていったが、１８０℃では未溶融樹脂由来と思われるフィッシュアイが発生した。
【実施例９】
【００４０】
設定温度１７０℃で溶融混練した他は、実施例１と同様の方法を用いて、実施例９のエンボスクリアシートの作製。を試みたが、エンボスクリアシートに未溶融フィッシュアイが多く、意匠性の低いものになってしまった
【実施例１０】
【００４１】
設定温度２３０℃で溶融混練した他は、実施例１と同様の方法を用いて、実施例１０のエンボスクリアシートを作製した。
【実施例１１】
【００４２】
設定温度２６０℃で溶融混練した他は、実施例１と同様の方法を用いて、実施例１１のエンボスクリアシートを作製した。
【実施例１２】
【００４３】
設定温度３００℃で溶融混練した他は、実施例１と同様の方法を用いて、実施例１２のエンボスクリアシートを作製を試みたが、ネックインが高くなってしまい、巾方向の厚みコントロールがうまくいかずに、有効巾の狭いものになってしまった。またエンボスクリアシートには若干の黄変傾向が見られ、意匠性の低いものになってしまった。
【００４４】
＜比較例１＞
水冷式金属ロールへのエンボス付与を行なわずにクリアシートを製膜した他は、実施例１と同様の方法を用いて、比較例１のフラットなエンボスクリアシートを作製した。
【００４５】
＜比較例２＞
実施例にて使用したエンボスロールと同じ形状を有する熱エンボスロールを作製し、熱エンボス機を用いて、比較例にて作製したクリアシートに熱エンボスをかけることで、エンボスクリアシートを作製した。それ以外は実施例１と同じ方法を用いることにより、比較例２のエンボスクリアシートを作製した。
【００４６】
＜性能比較＞
上記実施例１および比較例１，２により得られたエンボスクリアシートを、それぞれ床用基材として市販の厚さ１２ｍｍの合板に対して、酢酸ビニル系接着剤「リカボンドＢＡ−１０Ｌ」（中央理化工業株式会社製）を用いて、塗布量８０ｇ／ｍ２（ｗｅｔ）で貼り合わせ、性能比較用の評価サンプルを作製した
【００４７】
それぞれの評価サンプルに対し、ＪＩＳ  Ｋ  １４５４に規定された方法に準拠して、携帯型すべり試験機「ＯＮＯ：ＰＰＭＳ」（東北測器（株）製）を用いて滑り性試験を行った。滑り片については発泡ウレタンゴムシート（ショアＡ硬度１０  厚さ１０ｍｍ）に対し木綿靴下をかぶせた物を使用した。また、ＯＮＯ：ＰＰＭＳの滑り片と錘を合わせた重量は２０ｋｇとした。同じ試験片に対して三回の測定を行ない、それらの値を平均することで、そのシートのＣ．Ｓ．Ｒ’値を測定した。この値が高い程、防滑性が高いとされる。
【００４８】
【表１】
2013208831.tif 000003
【００４９】
表１から明らかなように、実施例１のＣ．Ｓ．Ｒ’測定結果は、全てのエンボスパターンで比較例１のフラットパターンよりも高い数値を示しており、本発明で作製したエンボスパターンが防滑性の付与に効果があることを示している。また比較例２との比較においても、全てのエンボス形状において実施例の方が高いＣ．Ｓ．Ｒ’値が得られた。これは、比較例２では後工程にてエンボスパターンを付与した為に、突起エンボスの裏面側に空洞ができてしまった為と考えられる。また実施例１と実施例４との比較においては、１５のエンボスパターンのうち１１パターンで、実施例４の方がＣ．Ｓ．Ｒ値が高い結果となった。表面のブラスト処理により、更なる防滑性が付与されたとみられる。
【産業上の利用可能性】
【００５０】
本発明のエンボスクリアシートは、屋内において床材に使用される化粧シートの表面層として利用可能である。
【符号の説明】
【００５１】
１…Ｔダイ付押出機
２…溶融混練した熱溶融樹脂
３…冷却ロール
４…ニップロール
５…剥離ロール
６…巻き取り機
【図１】
2013208831.tif 000004
【図２】
2013208831.tif 000005